(57)【特許請求の範囲】
【請求項１】
チタン酸バリウム又は３−メタクリロキシプロピルトリメトキシシラン、３−グリシドキシプロピルトリメトキシシラン及びビニルトリメトキシシランから選択されるシラン系カップリング剤で表面処理されたチタン酸バリウムと、フッ化ビニリデン系ポリマーと、炭酸プロピレン及びＮ，Ｎ−ジメチルホルムアミドからなる溶媒とからなるコンポジット誘電体材料であって、炭酸プロピレンのＮ，Ｎ−ジメチルホルムアミドに対する体積比が１／１１〜１／３である、コンポジット誘電体材料。
【発明の詳細な説明】
【技術分野】
【０００１】
本発明はコンポジット誘電体材料に関する。
【背景技術】
【０００２】
フィルムコンデンサは、電子機器、電気機器、産業機器、自動車等の部品に広く用いられている。近年、電子機器等の小型化、軽量化、高性能化にともなって、これらの部品についても小型化、大容量化のニーズが高まっており、フィルムコンデンサについても、誘電率の高い小型のものが望まれている。
【０００３】
誘電率の高い小型のフィルムコンデンサとして、例えば、誘電性無機粒子とポリマーを複合化し、フィルム化した誘電体フィルムを用いることが知られている。ここで、誘電体フィルムに用いられる誘電性無機粒子の一つとして、チタン酸バリウムが知られている。また、誘電体フィルムに用いられるポリマーの一つとして、フッ化ビニリデン系ポリマーが知られている。
【０００４】
チタン酸バリウム及びフッ化ビニリデン系ポリマーを用いた誘電体フィルムとして、例えば、特許文献１には、（Ａ）フッ化ビニリデン系ポリマー、（Ｂ）チタン酸バリウム系酸化物粒子及び／又はチタン酸ジルコン酸鉛系酸化物粒子、及び（Ｃ）カップリング剤、界面活性剤又はエポキシ基含有化合物の少なくとも１種からなる親和性向上剤を含んでなり、フッ化ビニリデン系ポリマー（Ａ）１００質量部に対して、チタン酸バリウム系酸化物粒子及び／又はチタン酸ジルコン酸鉛系酸化物粒子（Ｂ）を１０〜５００質量部、並びに親和性向上剤（Ｃ）を０．０１〜３０質量部含む高誘電性フィルムが記載されている。
【０００５】
また、特許文献２は、無機強誘電体粒子を有機高分子に分散させてなる複合誘電体において、上記無機強誘電体粒子の表面に上記分散用の有機高分子と同じ成分の有機高分子を含む被膜を形成したことを特徴とする複合誘電体に関し、無機強誘電体粒子としてチタン酸バリウムの粒子を用い、分散用の有機高分子としてポリフッ化ビニリデンを用いることが記載されている。
【０００６】
また、特許文献３は、有機ポリマーに平均粒径が９０ｎｍ以下の実質的に球形の無機酸化物粒子を分散した有機・無機酸化物混合体薄膜であって、該薄膜の比誘電率が１０以上であり、かつ厚さが９００ｎｍ以下であることを特徴とする有機・無機酸化物混合体薄膜に関し、無機酸化物としてチタン酸バリウムを用い、有機物としてフッ素含有ポリマーを用いることが記載されている。
【０００７】
上記の誘電体フィルムは、誘電性無機粒子及びポリマー等のフィルム成分に加えて溶媒を含む誘電体材料から得ることができる。しかし、従来のチタン酸バリウム及びフッ化ビニリデン系ポリマーを用いた誘電体フィルムでは、該フィルムを得るための誘電体材料において、チタン酸バリウム及びフッ化ビニリデン系ポリマーの両方を溶媒に十分に分散させることができず、得られる誘電体フィルム中のこれらの成分の分散性が十分ではないことがあった。
【先行技術文献】
【特許文献】
【０００８】
【特許文献１】国際公開第２００７／０８８９２４号
【特許文献２】特開昭６３−１２７５１５号公報
【特許文献３】特開２００５−０５６９３５号公報
【発明の概要】
【発明が解決しようとする課題】
【０００９】
上記のように、チタン酸バリウム及びフッ化ビニリデン系ポリマーを用いた誘電体フィルムを得るための従来の誘電体材料には、チタン酸バリウム及びフッ化ビニリデン系ポリマーの溶媒中の分散性について改善の余地がある。
【００１０】
それ故、本発明は、チタン酸バリウム及びフッ化ビニリデン系ポリマーの溶媒中の分散性が向上した誘電体材料を提供することを目的とする。
【課題を解決するための手段】
【００１１】
本発明者らは、上記課題を解決するための手段を種々検討した結果、溶媒として、炭酸プロピレン及びＮ，Ｎ−ジメチルホルムアミドを特定の体積比で用いることにより、チタン酸バリウム及びフッ化ビニリデン系ポリマーの溶媒中の分散性が向上することを見出し、本発明を完成した。
【００１２】
すなわち、本発明の要旨は以下の通りである。
（１）チタン酸バリウムを含む高誘電材料と、フッ化ビニリデン系ポリマーを含む誘電体基材と、炭酸プロピレン及びＮ，Ｎ−ジメチルホルムアミドを含む溶媒とを含むコンポジット誘電体材料であって、炭酸プロピレンのＮ，Ｎ−ジメチルホルムアミドに対する体積比が１／１１〜１／３である、コンポジット誘電体材料。
【発明の効果】
【００１３】
本発明により、チタン酸バリウム及びフッ化ビニリデン系ポリマーの溶媒中の分散性が向上した誘電体材料を提供することが可能となる。
【図面の簡単な説明】
【００１４】
【図１】図１は、実施例１における、チタン酸バリウム及びフッ化ビニリデン系ポリマーに対する溶媒の相対エネルギー差を示す図である。
【図２】図２は、実施例２における、チタン酸バリウム及びフッ化ビニリデン系ポリマーに対する溶媒の相対エネルギー差を示す図である。
【図３】図３は、実施例３における、チタン酸バリウム及びフッ化ビニリデン系ポリマーに対する溶媒の相対エネルギー差を示す図である。
【図４】図４は、実施例４における、チタン酸バリウム及びフッ化ビニリデン系ポリマーに対する溶媒の相対エネルギー差を示す図である。
【発明を実施するための形態】
【００１５】
以下、本発明の好ましい実施形態について詳細に説明する。
本発明は、高誘電材料と、誘電体基材と、溶媒とを含むコンポジット誘電体材料に関し、より具体的には、コンポジット誘電体材料は、チタン酸バリウムを含む高誘電材料と、フッ化ビニリデン系ポリマーを含む誘電体基材と、炭酸プロピレン及びＮ，Ｎ−ジメチルホルムアミドを含む溶媒とを含む。
【００１６】
高誘電材料はチタン酸バリウムを含む。チタン酸バリウムの平均粒径は、特に限定されずに、例えば、０．０１μｍ〜５μｍであり、製造安定性や分散性の観点から、好ましくは、０．０５μｍ〜２μｍである。チタン酸バリウムの平均粒径は、例えば、レーザー回折散乱法によって測定することができる。
【００１７】
チタン酸バリウムの形状は、球形、楕円形、三角状、長方形状、針状等のいずれでもよく、それらを組み合わせて用いることもできる。
【００１８】
チタン酸バリウムとして、カップリング剤で表面処理を行って、フッ化ビニリデン系ポリマーとの親和性を向上させたものを用いてもよい。カップリング剤としては、シラン系カップリング剤が好ましい。シラン系カップリング剤は、チタン酸バリウム及びフッ化ビニリデン系ポリマーの両方に対する親和性が良好である。
【００１９】
シラン系カップリング剤としては、特に限定されずに、モノアルコキシシラン、ジアルコキシシラン、トリアルコキシシラン、ダイポーダルアルコキシシラン等が挙げられる。シラン系カップリング剤は、高分子型又は低分子型のいずれも用いることができるが、チタン酸バリウムとの親和性の観点から低分子型のものが好ましい。好ましいシラン系カップリング剤としては、３−メタクリロキシプロピルトリメトキシシラン、３−グリシドキシプロピルトリメトキシシラン及びビニルトリメトキシシランが挙げられる。これらのシラン系カップリング剤は、チタン酸バリウム及びフッ化ビニリデン系ポリマーの溶媒に対する溶解性又は分散性に悪影響を与えずにこれらの親和性を向上させることができる。
【００２０】
カップリング剤で表面処理を行ったチタン酸バリウムを用いる場合、カップリング剤は、フッ化ビニリデン系ポリマーに対して、通常、０．０１〜３０重量％、好ましくは、０．１〜２５重量％、より好ましくは、１〜２０重量％の量で用いられる。
【００２１】
高誘電材料は、チタン酸バリウム及びフッ化ビニリデン系ポリマーの溶媒に対する溶解性又は分散性に影響を及ぼさない限りにおいて、他の誘電性無機粒子を含んでいてもよい。
【００２２】
他の誘電性無機粒子としては、特に限定されずに、例えば、チタン酸亜鉛、チタン酸ストロンチウム、チタン酸カルシウム、チタン酸マグネシウム、チタン酸鉛、酸化チタン、アンチモン酸バリウム、アンチモン酸マグネシウム、アンチモン酸ストロンチウム、アンチモン酸カルシウム、アンチモン酸鉛、スズ酸バリウム、スズ酸ストロンチウム等が挙げられる。高誘電材料中の他の誘電性無機粒子の含有量は、通常、１０重量％以下、好ましくは、５重量％以下の量である。高誘電材料は、好ましくは、他の誘電性無機粒子を含まない。
【００２３】
誘電体基材はフッ化ビニリデン系ポリマーを含む。フッ化ビニリデン系ポリマーとしては、フッ化ビニリデンのホモポリマー（ポリフッ化ビニリデン）、又はフッ化ビニリデンと共重合可能な他のモノマーとのコポリマーのいずれも用いることができるが、フッ化ビニリデンのホモポリマーが好ましい。
【００２４】
フッ化ビニリデンと共重合可能な他のモノマーとしては、例えば、テトラフルオロエチレン、クロロトリフルオロエチレン、トリフルオロエチレン、モノフルオロエチレン、ヘキサフルオロプロピレン、パーフルオロアルキルビニルエーテル等の含フッ素オレフィン類、含フッ素アクリレート、官能基含有含フッ素モノマー等が挙げられる。フッ化ビニリデンと共重合可能な他のモノマーの割合は、特に限定されずに、通常、５０モル％以下であり、高い誘電率及び良好な溶解性の観点から、好ましくは、４０モル％以下である。
【００２５】
誘電体基材は、チタン酸バリウム及びフッ化ビニリデン系ポリマーの溶媒に対する溶解性又は分散性に影響を及ぼさない限りにおいて、他のポリマーを含んでいてもよい。他のポリマーとしては、特に限定されずに、例えば、ポリカーボネート、ポリエステル、ポリエチレンテレフタレート、ポリエチレンナフタレート、シリコーン樹脂、ポリエーテル、ポリ酢酸ビニル、ポリエチレン、ポリプロピレン、ポリ（メタ）アクリレート、エポキシ樹脂、ポリフェニレンオキシド、ポリフェニレンサルファイド、ポリアミド、ポリイミド、ポリアミドイミド、ポリスチレン、ポリベンゾイミダゾール等が挙げられる。誘電体基材中の他のポリマーの含有量は、通常、２０重量％以下であり、好ましくは、１０重量％以下である。誘電体基材は、好ましくは、他のポリマーを含まない。
【００２６】
溶媒は、炭酸プロピレン及びＮ，Ｎ−ジメチルホルムアミド（ＤＭＦ）を含む。本発明の誘電体材料において、炭酸プロピレンのＤＭＦに対する体積比は１／１１〜１／３である。炭酸プロピレンのＤＭＦに対する体積比をこの範囲にすることにより、溶媒のチタン酸バリウム及びフッ化ビニリデン系ポリマーのそれぞれに対する、ハンセン溶解度パラメータ（「Hansen Solubility Parameters:A User's Handbook, Second Edition」（第１−３１０頁、ＣＲＣ  Ｐｒｅｓｓ、２００７年発行）参照）における相対エネルギー差がともに１未満となり、チタン酸バリウム及びフッ化ビニリデン系ポリマーの両方を溶媒に十分に溶解又は分散させることができる。
【００２７】
溶媒は、チタン酸バリウム及びフッ化ビニリデン系ポリマーの溶媒に対する溶解性及び分散性に影響を及ぼさない限りにおいて、他の溶媒を含んでいてもよい。他の溶媒としては、特に限定されずに、例えば、Ｎ−メチルピロリドン、Ｎ，Ｎ−ジメチルアセトアミド等を挙げることができる。溶媒は、好ましくは、炭酸プロピレン及びＮ，Ｎ−ジメチルホルムアミドからなる。
【００２８】
誘電体材料中の高誘電材料、誘電体基材及び溶媒の重量比は、特に限定されずに、例えば、１０〜３０：１０〜３０：４０〜８０、好ましくは、１０〜２０：１０〜２０：６０〜８０である。
【００２９】
誘電体材料は、チタン酸バリウム及びフッ化ビニリデン系ポリマーの溶媒に対する溶解性及び分散性に影響を及ぼさない限りにおいて、上記の高誘電材料、誘電体基材及び溶媒の他に、界面活性剤、消泡剤、湿潤剤、レベリング剤、流展剤等の他の成分を含んでいてもよい。
【００３０】
誘電体材料は、好ましくは、高誘電材料と、誘電体基材と、溶媒とからなる。本発明の一つの実施形態において、誘電体材料は、チタン酸バリウムと、フッ化ビニリデン系ポリマーと、１／１１〜１／３の体積比の炭酸プロピレン及びＮ，Ｎ−ジメチルホルムアミドからなる。
【００３１】
本発明の誘電体材料は、高誘電材料、誘電体基材、溶媒及び必要に応じて他の成分を混合することによって得られる。混合は、誘電体基材と溶媒を混合し、得られた溶液に高誘電材料及び他の成分を加えて行ってもよいし、あるいは、高誘電材料及び誘電体基材をそれぞれ溶媒と混合し、得られた各溶液を混合して行ってもよい。混合は、特に限定されずに、例えば、超音波振動、撹拌機、ミル、ホモジナイザー等を用いて行うことができる。
【００３２】
本発明は、上記の誘電体材料を用いて得られる誘電体フィルムも含む。本発明の誘電体フィルムは、例えば、本発明の誘電体材料を基材にコーティングし、通常、１５０〜２００℃で５〜１０分間乾燥させることで得られる。
【実施例】
【００３３】
以下、実施例を用いて本発明をさらに具体的に説明する。但し、本発明の技術的範囲はこれら実施例に限定されるものではない。
【００３４】
（実施例１）
ハンセン溶解度パラメータを用いて、溶媒としての炭酸プロピレン及びＮ，Ｎ−ジメチルホルムアミドの最適な組成を、チタン酸バリウム及びポリフッ化ビニリデンのそれぞれに対して求めた。ここで、ハンセン溶解度パラメータとは、物質の溶媒に対する溶解性の指標である。具体的には、ハンセン溶解度パラメータにおける相対エネルギー差を、「Hansen Solubility Parameters:A User's Handbook, Second Edition」（第１−３１０頁、ＣＲＣ  Ｐｒｅｓｓ、２００７年発行）に記載されている計算式によって求めた。ハンセン溶解度パラメータにおいて、溶媒のある物質に対する溶解能は、相対エネルギー差によって判断することができる。ハンセン溶解度パラメータにおける相対エネルギー差（ＲＥＤ）が、ＲＥＤ＜１である場合、溶媒と当該物質は相溶性がある。図１に、所定の体積比の炭酸プロピレン（ＰＣ）及びＮ，Ｎ−ジメチルホルムアミド（ＤＭＦ）のチタン酸バリウム（ＢＴＯ）及びポリフッ化ビニリデン（ＰＶＤＦ）に対する相対エネルギー差（ＲＥＤ）を示す。
【００３５】
図１より、チタン酸バリウムに対するＲＥＤ及びポリフッ化ビニリデンに対するＲＥＤがともに１未満となる炭酸プロピレン及びＮ，Ｎ−ジメチルホルムアミドの体積比は、ＰＣ／ＤＭＦ＝１／１１〜１／３となる。
【００３６】
（実施例２）
チタン酸バリウムとして、シラン系カップリング剤の３−メタクリロキシプロピルトリメトキシシラン：
【化１】
0006386395.tif 000002
で表面処理を行ったチタン酸バリウムを用いて、チタン酸バリウム及びポリフッ化ビニリデンのそれぞれに対する最適な溶媒（炭酸プロピレン及びＮ，Ｎ−ジメチルホルムアミド）の組成を実施例１と同様にして求めた。ここで、シラン系カップリング剤で表面処理を行った場合、シラン系カップリング剤のシラノール基がチタン酸バリウム表面と反応し、シラノール基以外の部分がチタン酸バリウム表面を覆うと考えられるが、溶媒のチタン酸バリウムに対する相対エネルギー差は、シラン系カップリング剤のシラノール基以外の部分についてのハンセン溶解度パラメータを計算し、チタン酸バリウム表面のシラン系カップリング剤による被覆率を５０％として求めた。結果を図２に示す。
【００３７】
図２より、３−メタクリロキシプロピルトリメトキシシランでチタン酸バリウムの表面処理を行った場合についても、炭酸プロピレン及びＮ，Ｎ−ジメチルホルムアミドの体積比は、ＰＣ／ＤＭＦ＝１／１１〜３／９が最適であった。
【００３８】
（実施例３）
チタン酸バリウムとして、シラン系カップリング剤の３−グリシドキシプロピルトリメトキシシラン：
【化２】
0006386395.tif 000003
で表面処理を行ったチタン酸バリウムを用いた場合について、チタン酸バリウム及びポリフッ化ビニリデンのそれぞれに対する最適な溶媒（炭酸プロピレン及びＮ，Ｎ−ジメチルホルムアミド）の組成を実施例２と同様にして求めた。結果を図３に示す。
【００３９】
図３より、３−グリシドキシプロピルトリメトキシシランでチタン酸バリウムの表面処理を行った場合についても、炭酸プロピレン及びＮ，Ｎ−ジメチルホルムアミドの体積比は、ＰＣ／ＤＭＦ＝１／１１〜３／９が最適であった。
【００４０】
（実施例４）
チタン酸バリウムとして、シラン系カップリング剤のビニルトリメトキシシラン：
【化３】
0006386395.tif 000004
で表面処理を行ったチタン酸バリウムを用いた場合について、チタン酸バリウム及びポリフッ化ビニリデンのそれぞれに対する最適な溶媒（炭酸プロピレン及びＮ，Ｎ−ジメチルホルムアミド）の組成を実施例２と同様にして求めた。結果を図４に示す。
【００４１】
図４より、ビニルトリメトキシシランでチタン酸バリウムの表面処理を行った場合についても、炭酸プロピレン及びＮ，Ｎ−ジメチルホルムアミドの体積比は、ＰＣ／ＤＭＦ＝１／１１〜３／９が最適であった。
【図１】
0006386395.tif 000005
【図２】
0006386395.tif 000006
【図３】
0006386395.tif 000007
【図４】
0006386395.tif 000008